(57)【特許請求の範囲】
【請求項１】
−  少なくとも１種のポリアリールエーテルケトン（ＰＡＥＫ）、
−  ポリフェニルスルホン（ＰＰＳＵ）およびポリスルホン（ＰＳＵ）からなる群から選択される、少なくとも１種の芳香族スルホンポリマー（ＳＰ）、および
−  少なくとも１種の強化フィラー
を含むポリマー組成物（Ｃ）から作られた少なくとも１つの構造部分を備える携帯電子装置であって、
前記ポリフェニルスルホン（ＰＰＳＵ）の繰り返し単位が、繰り返し単位（ｊ）：
0006339020.tif 000015
であり、
前記ポリスルホン（ＰＳＵ）の繰り返し単位が、繰り返し単位（ｊｖ）：
0006339020.tif 000016
である、携帯電子装置。
【請求項２】
前記ポリアリールエーテルケトン（ＰＡＥＫ）の繰り返し単位の少なくとも５０モル％が、繰り返し単位（Ｊ’−Ａ）：
0006339020.tif 000017
である、請求項１に記載の携帯電子装置。
【請求項３】
前記ポリアリールエーテルケトン（ＰＡＥＫ）が、前記ポリマー組成物（Ｃ）の全重量に基づいて、少なくとも２重量％の量で存在する、請求項１または２に記載の携帯電子装置。
【請求項４】
前記ポリアリールエーテルケトン（ＰＡＥＫ）が、前記ポリマー組成物（Ｃ）の全重量に基づいて、最大で４０重量％の量で存在する、請求項１〜３のいずれか一項に記載の携帯電子装置。
【請求項５】
前記少なくとも１種の芳香族スルホンポリマー（ＳＰ）が、前記ポリマー組成物（Ｃ）の全重量に基づいて、少なくとも２０重量％の量で存在する、請求項１〜４のいずれか一項に記載の携帯電子装置。
【請求項６】
前記少なくとも１種の芳香族スルホンポリマー（ＳＰ）が、前記ポリマー組成物（Ｃ）の全重量に基づいて、最大で８０重量％の量で存在する、請求項１〜５のいずれか一項に記載の携帯電子装置。
【請求項７】
前記強化フィラーが、繊維状強化フィラーである、請求項１〜６のいずれか一項に記載の携帯電子装置。
【請求項８】
前記繊維状強化フィラーが、Ｓガラス繊維である、請求項７に記載の携帯電子装置。
【請求項９】
前記強化フィラーが、前記ポリマー組成物（Ｃ）の全重量に基づいて、少なくとも２０重量％の量で存在する、請求項１〜８のいずれか一項に記載の携帯電子装置。
【請求項１０】
前記強化フィラーが、前記ポリマー組成物（Ｃ）の全重量に基づいて、最大で４０重量％の量で存在する、請求項１〜９のいずれか一項に記載の携帯電子装置。
【請求項１１】
ラップトップ、携帯電話、ＧＰＳ、タブレット、携帯端末、携帯記録装置、携帯再生装置および携帯ラジオ受信機である、請求項１〜１０のいずれか一項に記載の携帯電子装置。
【請求項１２】
携帯電話である、請求項１１に記載の携帯電子装置。
【発明の詳細な説明】
【技術分野】
【０００１】
関連出願の相互参照
本出願は、２０１１年１２月２１日に出願された米国出願第６１／５７８３３８号明細書に対する優先権を主張し、これらの出願のそれぞれの全内容は、すべての目的のために参照により本明細書に組み込まれる。
【０００２】
本発明は、小部分の製造に非常によく適した高性能ポリマー組成物に関する。特に、本発明は、少なくとも１種のポリアリールエーテルケトン、少なくとも１種のスルホンポリマーおよび少なくとも１種の強化フィラーを含むポリマー組成物から作られた少なくとも１つの部分を備える携帯電子装置に関する。
【背景技術】
【０００３】
今日、携帯電子装置、例えば、携帯電話（ｍｏｂｉｌｅ  ｐｈｏｎｅ）、携帯端末（ｐｅｒｓｏｎａｌ  ｄｉｇｉｔａｌ  ａｓｓｉｓｔａｎｔｓ）（ＰＤＡ）、ラップトップコンピュータ、ＭＰ３プレーヤーなどは、世界中で広く使用されている。より小さい電子装置の製造において多くの進展がなされてきた一方で、これらの携帯電子装置のより高い品質およびより大きな実用性に対するますます多くの要求がある。電子構成要素の小型化およびより効率的な電池の開発から多くのことが得られており；わずかに二、三十年で、携帯通信システムは、アナログからデジタルに変わり、同時に通信端末のサイズは、ブリーフケースサイズから今日のポケットサイズの電話に変わっている。携帯電子装置はまた、さらにもっと携帯性および利便性を求めてますます小さくなりつつあるが、一方で同時により進んだ機能およびサービスを行うことがますますできるようになってきており、両方ともが装置およびネットワークシステムの開発によっている。
【０００４】
この発展は、最終顧客にとってすべて重要な要因であると考えられる、多くの相反する要件を伴う。基本的に、装置は、可能な限り小さく、かつ軽量であるべきである。さらに、それは、ますます進んだ機能を提供し、長い電池寿命を有し、かつ使用者に優しいインターフェースを有すべきである。その上、電子装置のスペースは限られており、競争力をつけるために、装置の要素は、慎重に設計、組み立ておよび包装されなければならない。
【０００５】
便宜上、これらの装置は、小さく、かつ軽量であることがしばしば望ましいが、それらは、通常の取扱いおよび時々の落下で損傷されないように、一定の構造強度を有することがなお必要である。したがって、通常このような装置に組み込まれるのは、その主要な機能が、装置に強度および／または剛性および／または耐衝撃性を与え、ならびに装置の様々な内装構成要素および／または携帯電子装置ケース（外側ハウジング）の一部もしくはすべてのための取付け場所も恐らくは与えることである、構造部分である。これらの部材の強度および／または剛性要件のために、それらは、通常は金属、時にマグネシウムまたはアルミニウムなどの低密度金属で作られている。しかしながら、これらの部分にとって金属の使用は不利点を有する。これらの密度のあまり高くないマグネシウムなどの金属の一部は、いくらか高価であり、必要とされるしばしば小さく、および／または入り組んだ部分の製造は、高価である。金属の使用はまた、設計の融通性を制限することもある。
【０００６】
合成樹脂は、入り組んだ部分およびより低い密度の製造などの金属の制限の一部を克服し得るが、典型的にはそれらは、携帯電子装置において構造部分であるべき強度および／または剛性を通常は有しない。結果として、携帯電子装置のための改善された構造部分が必要とされる。
【０００７】
米国特許出願公開第２０１０／０２９１３８１号明細書は、その表面が金属によって少なくとも部分的に被覆されている、合成樹脂組成物を含む携帯電子装置のための構造部材に関する。合成樹脂の長い一覧が開示されている。
【０００８】
実際、ポリマー組成物は、携帯電子装置の製造において長期間用いられてきた。ナイロン６またはナイロン６，６などのポリアミド、ＰＥＴなどのポリエステルまたはポリオレフィンは、広く用いられてきた。
【０００９】
しかしながら、様々な技術が、非常に高いペースで発展および向上するにつれて、上に例示された汎用樹脂は、市場のニーズをもはや満たさない。したがって、増加した製造要求を満たすために、製造技術は発展および向上しなければならない。これらの増加した要求には、上に説明されたとおりに、より軽く、かつより小さいが、しかし、同等またはさらに向上した全体的特性を有する構造が含まれる。したがって、この小型化は、携帯電子装置の部分の製造のためのより高い性能の材料の使用を伴う。
【００１０】
携帯電子装置の部分の製造のために必要な主たる特性としては、良好な流れ性、高い衝撃強度、高い剛性（特に、高い曲げモジュラス）、良好な伸び特性および耐化学薬品性（特に酸環境に対する耐性）が挙げられる。また、一部の場合、携帯電子装置の構造部分が、射出成形におけるように、形成の間に反ることがある複雑な形状を有する場合、低い反りをもつように特に設計されている合成樹脂組成物を用いることが有利であり得る。
【発明の概要】
【発明が解決しようとする課題】
【００１１】
しかしながら、携帯電子装置の全体的なコストを減少させる大きな要求があるとともに、それゆえに、高性能材料の価格も許容できる範囲内に維持されなければならない。
【００１２】
したがって、新規な携帯電子装置およびその構造部分が、上記欠点を克服するために望まれている。
【課題を解決するための手段】
【００１３】
したがって、本発明は、
−  少なくとも１種のポリアリールエーテルケトン（ＰＡＥＫ）；
−  少なくとも１種の芳香族スルホンポリマー（ＳＰ）、および
−  少なくとも１種の強化フィラー
を含むポリマー組成物（Ｃ）から作られた少なくとも１つの構造部分を備える携帯電子装置に関する。
【００１４】
本出願人は、意外なことに、上述のポリマー組成物（Ｃ）が、良好な流れ特性および低い反りを特色とし、これは、ポリマー組成物（Ｃ）から作られる構造部分の形成を、いずれの製造方法が使用されるにしても、非常に容易にさせることを見出した。さらに、ポリマー組成物（Ｃ）は、高い衝撃強度、高い剛性、良好な伸びおよび非常に良好な耐化学薬品性も特色とする。上述の理由のすべてによって、ポリマー組成物（Ｃ）は、携帯電子装置の構造部分の製造のための完全な候補である。
【発明を実施するための形態】
【００１５】
「携帯電子装置」によって、便利に運ばれ、かつ様々な場所で使用されるように設計されている電子装置が意味される。携帯電子装置の代表的な例としては、携帯電話（ｐｏｒｔａｂｌｅ  ｔｅｌｅｐｈｏｎｅ）、携帯端末、ラップトップコンピュータ、タブレットコンピュータ、ラジオ、カメラおよびカメラ付属品、時計、計算機、音楽プレーヤー、全地球測位システム受信機、携帯ゲーム、ハードドライブおよび他の電子記憶装置などが挙げられる。
【００１６】
「携帯電子装置の構造部分」によって、筐体などの携帯電子装置の外部構造部分だけでなく、例えば、しばしば目に見えないことがあり得る内部構造部分［すなわち、それらは、携帯電子装置が通常使用される配置で通常は目に見えない、携帯電子装置の内部であり得る（携帯電子装置が分解される場合、目に見えることがあり得るが）］を含む任意の構造部分が意味される。
【００１７】
構造部分は、その所望の機能を果たすように任意の形状であってもよい。例えば、それは、携帯電子装置の周りを囲む完全なもしくは部分的「枠」であってもよく、１つ以上の別個の梁の形態であってもよく、および／または格子の形態で多数の梁であってもよく、あるいはこれらの任意の組合せであってもよい。それは、その品目、例えば、取付け穴または他の締付装置（それ自体と携帯電子装置の他の品目、例えば、回路板、マイクロホン、スピーカー、ディスプレイ、電池、覆い、筐体、電気または電子コネクタ、ヒンジ、アンテナ、スイッチ、およびスイッチパッドとの間のスナップ式コネクタなど）を形成していてもよい。本構造部分が有用である携帯電子装置としては、携帯電話（ｃｅｌｌ  ｐｈｏｎｅ）、携帯端末（ＰＤＡ）、音楽記憶装置および盗聴器、携帯ＤＶＤプレーヤー、電気マルチメーター、携帯電子ゲーム機、携帯パーソナルコンピュータ（例えば、ノート型コンピュータなど）が挙げられる。
【００１８】
本発明による少なくとも１つの構造部分を備える携帯電子装置は、少なくとも３種の成分、すなわち、少なくとも１種のポリアリールエーテルケトン（ＰＡＥＫ）、少なくとも１種の芳香族スルホンポリマー（ＳＰ）、および少なくとも１種の強化フィラーを含むポリマー組成物（Ｃ）から作られている。これらの３つの構成要素は、以下に詳細に記載する。
【００１９】
ポリアリールエーテルケトン
最初に、「ポリアリールエーテルケトン（ＰＡＥＫ）」という用語は、本発明の目的において、繰り返し単位を含むあらゆるポリマーを意味し、前記繰り返し単位の５０モル％超は、Ａｒ−Ｃ（＝Ｏ）−Ａｒ’基（ＡｒおよびＡｒ’は、互いに等しいかまたは異なっていて、芳香族基である）を含む繰り返し単位（ＲＰＡＥＫ）である。繰り返し単位（ＲＰＡＥＫ）は、一般に以下の式（Ｊ−Ａ）〜式（Ｊ−Ｏ）：
0006339020.tif 000002
0006339020.tif 000003
0006339020.tif 000004
（式中：
−  Ｒ’のそれぞれは、互いに等しいかまたは異なっていて、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；
−  Ｊ’は、ゼロであるか、または０〜４の整数である）
からなる群から選択される。
【００２０】
繰り返し単位（ＲＰＡＥＫ）において、それぞれのフェニレン部分は、独立して、繰り返し単位においてＲ’と異なる他の部分への１，２−、１，４−または１，３−結合を有していてもよい。好ましくは、前記フェニレン部分は、１，３−または１，４−結合を有し、より好ましくは、それらは、１，４−結合を有する。
【００２１】
さらに、繰り返し単位（ＲＰＡＥＫ）において、Ｊ’は、それぞれの出現するごとにゼロであり、すなわち、フェニレン部分は、ポリマーの主鎖に結合を可能にするもの以外の置換基をまったく有しない。
【００２２】
したがって、好ましい繰り返し単位（ＲＰＡＥＫ）は、以下の式（Ｊ’−Ａ）〜（Ｊ’−Ｏ）：
0006339020.tif 000005
のものから選択される。
【００２３】
ポリアリールエーテルケトン（ＰＡＥＫ）は、一般に、様々な商業的供給元から容易に入手可能な、結晶性芳香族ポリマーである。ポリアリールエーテルケトン（ＰＡＥＫ）は、好ましくは粘度を、濃硫酸中２５℃および大気圧で測定して約０．８〜約１．８ｄｌ／ｇの範囲に減少させている。
【００２４】
本発明の好ましい実施形態において、ポリアリールエーテルケトン（ＰＡＥＫ）の繰り返し単位の少なくとも５０モル％は、繰り返し単位（Ｊ’−Ａ）である。ポリアリールエーテルケトン（ＰＡＥＫ）の繰り返し単位の好ましくは少なくとも６０モル％、より好ましくは少なくとも７０モル％、さらにより好ましくは少なくとも８０モル％、最も好ましくは少なくとも９０モル％は、繰り返し単位（Ｊ’−Ａ）である。卓越した結果は、ポリアリールエーテルケトン（ＰＡＥＫ）が繰り返し単位（Ｊ’−Ａ）以外の繰り返し単位を含まない場合に得られた。
【００２５】
本発明の別の好ましい実施形態において、ポリアリールエーテルケトン（ＰＡＥＫ）の繰り返し単位の少なくとも５０モル％は、繰り返し単位（Ｊ’−Ｂ）である。ポリアリールエーテルケトン（ＰＡＥＫ）の繰り返し単位の好ましくは少なくとも６０モル％、より好ましくは少なくとも７０モル％、さらにより好ましくは少なくとも８０モル％、最も好ましくは少なくとも９０モル％は、繰り返し単位（Ｊ’−Ｂ）である。卓越した結果は、ポリアリールエーテルケトン（ＰＡＥＫ）が繰り返し単位（Ｊ’−Ｂ）以外の繰り返し単位を含まない場合に得られた。
【００２６】
本発明のさらに別の好ましい実施形態において、ポリアリールエーテルケトン（ＰＡＥＫ）の繰り返し単位の少なくとも５０モル％は、繰り返し単位（Ｊ’−Ｃ）である。ポリアリールエーテルケトン（ＰＡＥＫ）の繰り返し単位の好ましくは少なくとも６０モル％、より好ましくは少なくとも７０モル％、さらにより好ましくは少なくとも８０モル％、最も好ましくは少なくとも９０モル％は、繰り返し単位（Ｊ’−Ｃ）である。卓越した結果は、ポリアリールエーテルケトン（ＰＡＥＫ）が繰り返し単位（Ｊ’−Ｃ）以外の繰り返し単位を含まない場合に得られた。
【００２７】
最も好ましくは、ポリマー組成物（Ｃ）のポリアリールエーテルケトン（ＰＡＥＫ）は、ポリエーテルエーテルケトン（ＰＥＥＫ）である。卓越した結果は、Ｓｏｌｖａｙ  Ｓｐｅｃｉａｌｉｔｙ  Ｐｏｌｙｍｅｒｓ  ＵＳＡ，  ＬＬＣ．から市販されているＫＥＴＡＳＰＩＲＥ（登録商標）を用いる場合に得られた。
【００２８】
ポリマー組成物（Ｃ）において、ポリアリールエーテルケトン（ＰＡＥＫ）は、ポリマー組成物の（Ｃ）の全重量に基づいて、有利には少なくとも１重量％、少なくとも２重量％、少なくとも３重量％、少なくとも４重量％、少なくとも５重量％、少なくとも６重量％、少なくとも７重量％、少なくとも８重量％、少なくとも９重量％、少なくとも１０重量％、少なくとも１１重量％、少なくとも１２重量％、少なくとも１３重量％、少なくとも１４重量％、少なくとも１５重量％、少なくとも１６重量％、少なくとも１７重量％、少なくとも１８重量％、少なくとも１９重量％、少なくとも２０重量％、少なくとも２１重量％、少なくとも２２重量％、少なくとも２３重量％、少なくとも２４重量％の量で存在する。
【００２９】
ポリアリールテーテルケトン（ＰＡＥＫ）はまた、ポリマー組成物の（Ｃ）の全重量に基づいて、有利には最大で８０重量％、最大で７５重量％、最大で７０重量％、最大で６５重量％、最大で６０重量％、最大で５５重量％、最大で５０重量％、最大で４５重量％、最大で４４重量％、最大で４３重量％、最大で４２重量％、最大で４１重量％、最大で４０重量％、最大で３９重量％、最大で３８重量％、最大で３７重量％、最大で３６重量％、最大で３５重量％、最大で３４重量％、最大で３３重量％、最大で３２重量％、最大で３１重量％、最大で３０重量％、最大で２９重量％、最大で２８重量％、最大で２７重量％、最大で２６重量％の量で存在する。
【００３０】
好ましくは、ポリアリールエーテルケトン（ＰＡＥＫ）は、ポリマー組成物（Ｃ）の全重量に基づいて、２〜４５重量％、より好ましくは３〜４０重量％、さらにより好ましくは４〜３５重量％、最も好ましくは５〜３０重量％の範囲の量で存在する。
【００３１】
芳香族スルホンポリマー
本発明において、「芳香族スルホンポリマー（ＳＰ）」という表現は、その繰り返し単位の少なくとも５０モル％が、式（ＳＰ）［繰り返し単位（Ｒｓｐ）］：
−Ａｒ−ＳＯ２−Ａｒ’−  式（ＳＰ）
（ＡｒおよびＡｒ’は、互いに等しいかまたは異なっていて、芳香族基である）
の少なくとも１種の基を構成する、任意のポリマーを意味することが意図される。
【００３２】
繰り返し単位（Ｒｓｐ）は、一般に式：
−Ａｒ１−（Ｔ’−Ａｒ２）ｎ−Ｏ−Ａｒ３−ＳＯ２−［Ａｒ４−（Ｔ−Ａｒ２）ｎ−ＳＯ２］ｍ−Ａｒ５−Ｏ−
（式中：
−  Ａｒ１、Ａｒ２、Ａｒ３、Ａｒ４、およびＡｒ５は、互いに等しいかまたは異なっていて、出現するごとに、独立して芳香族単核または多核基であり；
−  ＴおよびＴ’は、互いに等しいかまたは異なっていて、出現するごとに、独立して結合、または１個もしくは２個以上のヘテロ原子を場合によって含む二価の基であり、好ましくはＴ’は、結合、−ＣＨ２−、−Ｃ（Ｏ）−、−Ｃ（ＣＨ３）２−、−Ｃ（ＣＦ３）２−、−Ｃ（＝ＣＣｌ２）−、−ＳＯ２−、−Ｃ（ＣＨ３）（ＣＨ２ＣＨ２ＣＯＯＨ）−、および式：
0006339020.tif 000006
の基からなる群から選択され、かつ好ましくは、Ｔは、結合、−ＣＨ２−、−Ｃ（Ｏ）−、−Ｃ（ＣＨ３）２−、−Ｃ（ＣＦ３）２−、−Ｃ（＝ＣＣｌ２）、−Ｃ（ＣＨ３）（ＣＨ２ＣＨ２ＣＯＯＨ）−、および式：
0006339020.tif 000007
の基からなる群から選択され、かつ
−  ｎおよびｍは、互いに等しいかまたは異なっていて、独立してゼロまたは１〜５の整数である）
に従う。
【００３３】
繰り返し単位（Ｒｓｐ）は、とりわけ以下の式（Ｓ−Ａ）〜式（Ｓ−Ｄ）：
0006339020.tif 000008
（式中：
−  Ｒ’のそれぞれは、互いに等しいかまたは異なっていて、ハロゲン、アルキル、アルケニル、アルキニル、アリール、エーテル、チオエーテル、カルボン酸、エステル、アミド、イミド、アルカリまたはアルカリ土類金属スルホネート、アルキルスルホネート、アルカリまたはアルカリ土類金属ホスホネート、アルキルホスホネート、アミンおよび第四級アンモニウムからなる群から選択され；
−  ｊ’は、ゼロまたは０〜４の整数であり；
−  ＴおよびＴ’は、互いに等しいかまたは異なっていて、結合、または１個もしくは２個以上のヘテロ原子を場合によって含む二価の基であり；好ましくは、Ｔ’は、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、−ＳＯ２−、および式：
0006339020.tif 000009
の基からなる群から選択され、かつ好ましくはＴは、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および式：
0006339020.tif 000010
の基からなる群から選択される）
のものからなる群から選択され得る。
【００３４】
芳香族スルホンポリマー（Ｐ）は、典型的には、有利には少なくとも１５０℃、好ましくは少なくとも１６０℃、より好ましくは少なくとも１７５℃のガラス転移温度を有する。
【００３５】
本発明の好ましい実施形態において、芳香族スルホンポリマー（ＳＰ）の繰り返し単位の少なくとも５０モル％は、繰り返し単位（Ｒｓｐ−２）および／または繰り返し単位（Ｒｓｐ−３）：
0006339020.tif 000011
（式中：
ＱおよびＡｒ＊は、互いに等しいかまたは異なっていて、出現するごとに、独立して二価の芳香族基であり；好ましくはＡｒ＊およびＱは、互いに等しいかまたは異なっていて、出現するごとに、以下の構造：
0006339020.tif 000012
および対応する場合によって置換された構造［Ｙは、−Ｏ−、−ＣＨ＝ＣＨ、−Ｃ≡Ｃ−、−Ｓ−、−Ｃ（Ｏ）−、−（ＣＨ２）ｎ−、−Ｃ（ＣＦ３）２−、−Ｃ（ＣＨ３）２−、−ＳＯ２−、−（ＣＦ２）ｎ−（ｎは、１〜５の整数である）およびそれらの混合物である］；ならびにそれらの混合物からなる群から独立して選択される）
である。
【００３６】
繰り返し単位（Ｒｓｐ−２）は、好ましくは
0006339020.tif 000013
およびそれらの混合物からなる群から選択される。
【００３７】
繰り返し単位（Ｒｓｐ−３）は、好ましくは
0006339020.tif 000014
およびそれらの混合物からなる群から選択される。
【００３８】
本発明の第２の好ましい実施形態による芳香族スルホンポリマー（ＳＰ）は、少なくとも５０モル％、好ましく７０モル％、より好ましくは７５モル％の繰り返し単位（Ｒｓｐ−２）および／または（Ｒｓｐ−３）を含み、さらにより好ましくは、それは、繰り返し単位（Ｒｓｐ−２）および／または（Ｒｓｐ−３）以外の繰り返し単位を含まない。
【００３９】
本発明の好ましい実施形態において、芳香族スルホンポリマー（ＳＰ）の繰り返し単位の少なくとも５０モル％は、繰り返し単位（ｊ）である。芳香族スルホンポリマー（ＳＰ）の好ましくは少なくとも６０モル％、より好ましくは少なくとも７０モル％、さらにより好ましくは少なくとも８０モル％、最も好ましくは少なくとも９０モル％は、繰り返し単位（ｊ）である。卓越した結果は、芳香族スルホンポリマー（ＳＰ）が、繰り返し単位（ｊ）以外の繰り返し単位を含まない場合に得られ、このようなポリマー（以下、ポリフェニルスルホン（ＰＰＳＵ））は、とりわけ、Ｓｏｌｖａｙ  Ｓｐｅｃｉａｌｔｙ  Ｐｏｌｙｍｅｒｓ  ＵＳＡ，Ｌ．Ｌ．Ｃ．から市販されているＲＡＥＤＬ（登録商標）ＰＰＳＵとして入手可能である。
【００４０】
本発明の別の好ましい実施形態において、芳香族スルホンポリマー（ＳＰ）の繰り返し単位の少なくとも５０モル％は、繰り返し単位（ｊｊ）である。芳香族スルホンポリマー（ＳＰ）の繰り返し単位の好ましくは少なくとも６０モル％、より好ましくは少なくとも７０モル％、さらにより好ましくは少なくとも８０％、最も好ましくは少なくとも９０モル％は、繰り返し単位（ｊｊ）である。卓越した結果は、芳香族スルホンポリマー（ＳＰ）が、繰り返し単位（ｊｊ）以外の繰り返し単位を含まない場合に得られ、このようなポリマー（以下、ポリエーテルスルホン（ＰＥＳＵ））は、とりわけ、Ｓｏｌｖａｙ  Ｓｐｅｃｉａｌｔｙ  Ｐｏｌｙｍｅｒｓ  ＵＳＡ，Ｌ．Ｌ．Ｃ．から市販されているＶＥＲＡＥＤＬ（登録商標）ＰＥＳＵとして入手可能である。
【００４１】
本発明のさらに別の好ましい実施形態において、芳香族スルホンポリマー（ＳＰ）の繰り返し単位の少なくとも５０モル％は、繰り返し単位（ｊｖ）である。芳香族スルホンポリマー（ＳＰ）の繰り返し単位の好ましくは少なくとも６０モル％、より好ましくは少なくとも７０モル％、さらにより好ましくは少なくとも８０％、最も好ましくは少なくとも９０モル％は、繰り返し単位（ｊｖ）である。卓越した結果は、芳香族スルホンポリマー（ＳＰ）が、繰り返し単位（ｊｖ）以外の繰り返し単位を含まない場合に得られ、このようなポリマー（以下、ポリスルホン（ＰＳＵ））は、とりわけ、Ｓｏｌｖａｙ  Ｓｐｅｃｉａｌｔｙ  Ｐｏｌｙｍｅｒｓ  ＵＳＡ，Ｌ．Ｌ．Ｃ．から市販されているＵＤＥＬ（登録商標）ＰＳＵとして入手可能である。
【００４２】
卓越した結果は、芳香族スルホンポリマー（Ｐ）が、ＰＰＳＵ、ＰＥＳＵ、ＰＳＵまたはそれらの混合物からなる群から選択される場合に得られた。
【００４３】
１種の芳香族スルホンポリマー（ＳＰ）だけがポリマー組成物（Ｃ）に存在する場合、それは、好ましくはポリフェニルスルホン（ＰＰＳＵ）である。２種の芳香族スルホンポリマー（ＳＰ）がポリマー組成物（Ｃ）に存在する場合、それらは、好ましくはポリフェニルスルホン（ＰＰＳＵ）およびポリスルホン（ＰＳＵ）である。
【００４４】
対象の芳香族スルホンポリマー（ＳＰ）は、有利には少なくとも２００００ｇ／モル、好ましくは少なくとも２５０００ｇ／モル、より好ましくは少なくとも３００００ｇ／モル、最も好ましくは少なくとも３５０００ｇ／モルの分子量を有する。それらはまた、有利には最大で７００００ｇ／モル、好ましくは最大で６５０００ｇ／モル、より好ましくは最大で６００００ｇ／モル、最も好ましくは少なくとも最大で５５０００ｇ／モルの分子量も有する。
【００４５】
ポリマー組成物（Ｃ）において、芳香族スルホンポリマー（ＳＰ）は、ポリマー組成物（Ｃ）の全重量に基づいて、有利には少なくとも１０重量％、好ましくは少なくとも１５重量％、より好ましくは少なくとも２０重量％、さらにより好ましくは少なくとも２５重量％、なおさらに好ましくは少なくとも３０重量％、さらにより好ましくは少なくとも３５重量％、最も好ましくは少なくとも４０重量％の全量で存在する。
【００４６】
芳香族スルホンポリマー（ＳＰ）はまた、ポリマー組成物（Ｃ）の全重量に基づいて、有利には最大で８０重量％、好ましくは最大で７０重量％、より好ましくは最大で６５重量％、さらにより好ましくは最大で６０重量％、なおさらにより好ましくは最大で５５重量％、その上より好ましくは最大で５０重量％、最も好ましくは最大で４５重量％の全量で存在する。
【００４７】
好ましくは、芳香族スルホンポリマー（ＳＰ）は、ポリマー組成物（Ｃ）の全重量に基づいて、１５〜７０重量％、より好ましくは３０〜６５重量％、さらにより好ましくは３５〜６０重量％、最も好ましくは４０〜５５重量％の全量で存在する。
【００４８】
強化フィラー
上述されたポリアリールエーテルケトン（ＰＡＥＫ）および芳香族スルホンポリマー（ＳＰ）に加えて、ポリマー組成物（Ｃ）は、少なくとも１種の強化フィラーも含む。
【００４９】
選択の対象となる大きな一群の強化フィラーが、組成物（Ｃ）に添加され得る。それらは、好ましくは繊維状および粒子状フィラーから選択される。繊維状強化フィラーは、平均長さが幅と厚さの両方よりもかなり大きい、長さ、幅および厚さを有する材料であると本明細書でみなされる。一般に、このような材料は、長さと幅および厚さの最大との平均比が少なくとも５と定義されるアスペクト比を有する。好ましくは、強化フィラーのアスペクト比は、少なくとも１０、より好ましくは少なくとも２０、さらにより好ましくは少なくとも５０である。
【００５０】
好ましくは、強化フィラーは、鉱物フィラー（例えば、タルク、マイカ、カオリン、炭酸カルシウム、ケイ酸カルシウム、炭酸マグネシウム）、ガラス繊維、炭素繊維、合成ポリマー繊維、アラミド繊維、アルミニウム繊維、チタン繊維、マンガン繊維、炭化ホウ素繊維、ロックウール繊維、スチール繊維、ウォラストナイトなどから選択される。さらにより好ましくは、それは、マイカ、カオリン、ケイ酸カルシウム、炭酸マグネシウム、ウォラストナイトおよびガラス繊維から選択される。
【００５１】
好ましくは、繊維は、繊維状フィラーから選択される。
【００５２】
本発明の好ましい実施形態において、強化フィラーは、ウォラストナイトおよびガラス繊維から選択される。卓越した結果は、ガラス繊維が用いられる場合に得られた。ガラス繊維は、異なる種類のガラスを作り出すように調整され得るいくつかの金属酸化物を含有するシリカ系ガラス配合物である。主たる酸化物は、ケイ砂の形態のシリカであり；カルシウム、ナトリウムおよびアルミニウムなどの他の酸化物が、溶融温度を低下させ、結晶化を妨げるために取り込まれる。ガラス繊維は、円形断面、または卵形、楕円形もしくは長方形を含めて、非円形断面（いわゆる「扁平ガラス繊維」）を有していてもよい。ガラス繊維は、エンドレス繊維またはチョップドガラス繊維として添加されてもよいが、チョップドガラス繊維が好ましい。ガラス繊維は、一般に５〜２０μｍ、好ましくは５〜１５μｍ、より好ましくは５〜１０μｍの等価直径を有する。ガラス繊維の種類のすべて、例えば、Ａ、Ｃ、Ｄ、Ｅ、Ｍ、Ｓ、Ｒ、Ｔガラス繊維（ｃｈａｐｔｅｒ５．２．３，ｐａｇｅｓ  ４３−４８  ｏｆ  Ａｄｄｉｔｉｖｅｓ  ｆｏｒ  Ｐｌａｓｔｉｃｓ  Ｈａｎｄｂｏｏｋ，２ｎｄ  ｅｄ．，Ｊｏｈｈ  Ｍｕｒｐｈｙに記載されたようなもの）、もしくはそれらの任意の混合物、またはそれらの混合物が用いられてもよいが、しかしながら、Ｒ、ＳおよびＴガラス繊維が好ましく、一方でＳおよびＴガラス繊維がさらにより好ましい。Ｒ、ＳおよびＴガラス繊維は、ＡＳＴＭ  Ｄ２３４３に従って測定して典型的には少なくとも７６、好ましくは少なくとも７８、より好ましくは少なくとも８０、最も好ましくは少なくとも８２ＧＰａの弾性率を有する高モジュラスガラス繊維である。
【００５３】
Ｒ、ＳおよびＴガラス繊維は、当技術分野で周知である。それらは、とりわけ、Ｆｉｂｅｒｇｌａｓｓ  ａｎｄ  Ｇｌａｓｓ  Ｔｅｃｈｎｏｌｏｇｙ，  Ｗａｌｌｅｎｂｅｒｇｅｒ，Ｆｒｅｄｅｒｉｃｋ  Ｔ．；Ｂｉｎｇｈａｍ，  Ｐａｕｌ  Ａ（Ｅｄｓ．），２０１０，ＸＩＶに記載されている。Ｒ、ＳおよびＴガラス繊維は、ケイ素、アルミニウムおよびマグネシウムの酸化物から本質的に構成される。特に、それらのガラス繊維は、典型的には６２〜７５重量％のＳｉＯ２、１６〜２８重量％のＡｌ２Ｏ３、および５〜１４重量％のＭｇＯを含む。ポリマー組成物に広く用いられている通常のＥ−ガラスと対照的に、Ｒ、ＳおよびＴガラス繊維は、１０重量％未満のＣａＯを含む。
【００５４】
ポリマー組成物（Ｃ）において、少なくとも１種の芳香族強化フィラーが、ポリマー組成物（Ｃ）の全重量に基づいて、有利には少なくとも５重量％、好ましくは少なくとも１０重量％、より好ましくは少なくとも１５重量％、さらにより好ましくは少なくとも２０重量％、なおさらにより好ましくは少なくとも２５重量％、その上さらにより好ましくは少なくとも２６重量％、最も好ましくは少なくとも２８重量％の量で存在する。
【００５５】
強化フィラーはまた、ポリマー組成物（Ｃ）の全重量に基づいて、有利には最大で５０重量％、好ましくは最大で４５重量％、より好ましくは最大で４０重量％、さらにより好ましくは最大で３５重量％、なおさらにより好ましくは最大で３４重量％、最も好ましくは最大で３２重量％の量で存在する。
【００５６】
好ましくは、強化フィラーは、ポリマー組成物（Ｃ）の全重量に基づいて、２０〜５０重量％、より好ましくは２５〜４５重量％、さらにより好ましくは２６〜４０重量％、最も好ましくは２８〜３４重量％の範囲の量で存在する。
【００５７】
卓越した結果は、強化フィラーがチョップドＳ−ガラス繊維である場合に得られた。
【００５８】
他の任意選択成分
ポリマー組成物（Ｃ）は、紫外線安定剤、熱安定剤、酸化防止剤、顔料、加工助剤、潤滑剤、難燃剤、および／または導電性添加剤（例えば、カーボンブラックおよびカーボンナノフィブリル）などの追加の添加剤をさらに任意選択的に含んでもよい。
【００５９】
ポリマー組成物（Ｃ）はまた、ポリアリールエーテルケトン（ＰＡＥＫ）および芳香族スルホンポリマー（ＳＰ）以外のポリマーをさらに含んでもよい。特に、ポリマー組成物（Ｃ）は、ポリエーテルイミド、ポリフェニルスルフィドおよび／またはポリカーボネートなどのポリマーをさらに含んでもよい。
【００６０】
ポリマー組成物（Ｃ）は、難燃剤、例えば、ハロゲンおよびハロゲン不含難燃剤をさらに含んでもよい。
【００６１】
ポリマー組成物（Ｃ）の調製は、熱可塑性成形組成物の調製に適切である任意の公知の溶融−混合方法によって行うことができる。このような方法は、典型的には熱可塑性ポリマーをその熱可塑性ポリマーの溶融温度を超えて加熱し、それにより、熱可塑性ポリマーの溶融物を形成することによって行われる。組成物（Ｃ）の調製のための方法は、溶融混合装置で行うことができ、そのために、溶融混合によってポリマー組成物を調製する、当業者に知られた任意の溶融混合装置が使用できる。適切な溶融混合装置は、例えば、ニーダー、バンバリーミキサー、単軸押出機、および二軸押出機である。好ましくは、所望の成分のすべてを押出機に（押出機のスロート、または溶融物のいずれかに）投与するための手段を備えた押出機が使用される。ポリマー組成物（Ｃ）の調製のための方法において、組成物を形成するための構成成分が、溶融混合装置に供給され、その装置内で溶融混合される。構成成分は、乾燥ブレンドとしても知られる、粉末混合物または細粒混合器として同時に供給されてもよいか、または別個に供給されてもよい。
【００６２】
本発明による携帯電子装置の構造部分は、任意の適切な溶融加工方法を用いてポリマー組成物（Ｃ）から製造される。特に、それらは、射出成形または押出成形によって製造される。射出成形が、好ましい方法である。
【００６３】
本発明による携帯電子装置の構造部分は、金属による被覆を行うための任意の公知の方法、例えば、真空蒸着（蒸着される金属を加熱する様々な方法を含む）、化学メッキ、電解メッキ、化学気相蒸着、金属スパッタリング、および電子ビーム蒸着によって、金属によって被覆されてもよい。金属は、何らの特別な処理なしで構造部分に十分付着し得るが、通常は付着を向上させるための当技術分野で周知の何らかの方法が使用される。これは、合成樹脂表面を粗くするためのそれの単純な摩耗、接着促進剤の付与、化学エッチング、プラズマおよび／もしくは放射線（例えば、レーザ線またはＵＶ線）への曝露による表面の官能基化、またはこれらの任意の組合せに及び得る。また、金属被覆法の一部は、構造部分が酸浴に浸漬される少なくとも１つの工程を含む。２種以上の金属または金属合金が、ポリマー組成物（Ｃ）から作られた構造部分にメッキされてもよく、例えば、ある金属または合金が、その良好な接着性のために合成樹脂表面に直接メッキされ、別の金属または合金が、より高い強度および／または剛性を有するために、その上にメッキされてもよい。金属被覆を形成する有用な金属および合金としては、銅、ニッケル、鉄−ニッケル、コバルト、コバルト−ニッケル、およびクロム、ならびに異なる層におけるこれらの組合せが挙げられる。好ましい金属および合金は、銅、ニッケル、および鉄−ニッケルであり、ニッケルがより好ましい。構造部分の表面は、金属で完全または部分的に被覆されてもよい。好ましくは表面積の５０パーセント超が被覆され、より好ましくは表面のすべてが被覆される。構造部分の異なる領域において、金属層の厚さおよび／もしくは数、ならびに／または金属層の組成は変わってもよい。金属は、構造部分の一定の区域で１つ以上の特性を効率的に向上させるパターンで被覆されてもよい。
【００６４】
本発明のある態様は、上に記載されたとおりのポリマー組成物（Ｃ）から作られた少なくとも１つの構造部分を備える携帯電子装置、特にラップトップ、携帯電話、ＧＰＳ、タブレット、携帯端末、携帯記録装置、携帯再生装置および携帯ラジオ受信機に関する。
【００６５】
参照により本明細書に組み込まれるいずれかの特許、特許出願、および刊行物の開示が、それが用語を不明瞭にさせ得る程度に本出願の記載と矛盾する場合、本記載が優先するものとする。